Brevet FR3005206A1 — publié le 20141031

PROCEDE DE PRÉPARATION DE REVÊTEMENTS PHOTOVOLTAÏQUES ORGANIQUES DE MORPHOLOGIE CONTRÔLEE La présente invention a trait au domaine des dispositifs photovoltaïques, dits de troisième génération, qui mettent en oeuvre des semi-conducteurs de nature organique. De tels dispositifs (cellules photovoltaïques en particulier) mettent en oeuvre des semi-conducteurs organiques (souvent désignés par OSC, pour l'anglais "Organic SemiConductors") pour assurer un effet photovoltaïque. Ces systèmes visent à se substituer aux dispositifs de première et deuxième générations, qui mettent en oeuvre des semi- conducteurs inorganiques. Dans les dispositifs photovoltaïques mettant en oeuvre des OSC, l'effet photovoltaïque est assuré par la mise en oeuvre conjointe de deux composés organiques distincts, employés en mélange, à savoir : - un composé organique présentant un caractère semi-conducteur de type P (donneur d'électron), qui est généralement un composé, de préférence polymère, présentant des électrons engagés dans des liaisons u, avantageusement délocalisées, et qui est par exemple un polymère conjugué, tel que le poly(3-hexylthiophène), dit P3HT ; et - un composé organique présentant un caractère semi-conducteur de type N (accepteur d'électron), ce composé étant par exemple un dérivé de fullerène, tel que le PCBM ([6,6]-phényl-C61-butyrate de méthyle). L'effet photovoltaïque est obtenu en plaçant les deux semi-conducteurs organiques entre deux électrodes, sous la forme d'une couche comprenant ces deux semi-conducteurs en mélange (cette couche étant en contact direct avec les deux électrodes, ou éventuellement connectée au moins à une des électrodes par l'intermédiaire d'une couche supplémentaire, par exemple une couche collectrice de charges), puis en irradiant la cellule photovoltaïque ainsi réalisée par un rayonnement électromagnétique adéquat, typiquement par la lumière du spectre solaire. Pour ce faire, une des électrodes est généralement transparente au rayonnement électromagnétique employé : de façon connue en soi, une anode transparente en ITO (oxyde d'indium dopé à l'étain) peut notamment être employée. La couche à base du mélange des deux composés semi-conducteurs organiques entre les électrodes est typiquement obtenue en réalisant un dépôt de ces deux composés dans un solvant approprié puis en évaporant ce solvant. Sous l'effet de l'irradiation, les électrons du semi-conducteur organique de type P sont excités, typiquement selon un mécanisme dit de transition Tr-u* (passage de l'orbitale occupée la plus haute (HOMO) à l'orbitale moléculaire vacante la plus basse (LUMO)), ce qui conduit à un effet similaire à l'injection d'un électron de la bande de valence à la bande de conduction dans un semi-conducteur inorganique, qui conduit à la création d'un exciton (paire électron/trou). De par la présence du semi-conducteur organique de type N au contact du semi conducteur de type P, l'exciton ainsi créé peut être dissocié au niveau de l'interface PIN et l'électron excité créé lors de l'irradiation peut ainsi être véhiculé par le semi conducteur de type N vers la cathode, le trou étant quant à lui conduit vers l'anode via le semiconducteur de type P. Les dispositifs photovoltaïques mettant en oeuvre des semi-conducteurs organiques sont potentiellement prometteurs. En effet, compte tenu de la mise en oeuvre de composés organiques de type polymère en remplacement des semi-conducteurs inorganiques, ils offrent l'avantage d'être plus flexibles mécaniquement, et par conséquent moins fragiles, que les systèmes de première et deuxième générations. Par ailleurs, ils sont plus légers, plus faciles à fabriquer et moins onéreux. Toutefois, à ce jour, les dispositifs photovoltaïques employant des semi- conducteurs organiques ont des rendements photovoltaïques faibles, ce qui constitue un frein à leur emploi effectif dans la production d'énergie photovoltaïque. De ce fait, de nombreux efforts sont réalisés pour essayer d'augmenter ce rendement. Diverses solutions ont été proposées pour essayer d'améliorer les propriétés photovoltaïques de dispositifs employant des semi-conducteurs organiques. Dans ce cadre, il a notamment été proposé d'ajouter des additifs réactifs à certains mélanges de semi-conducteurs organiques. Il a notamment été décrit l'addition d'additifs de type thiols dans des mélanges de type P3HT/PCBM, par exemple dans les demandes de brevet US 2008/315187 ou US 2009/032808. Les additifs qui ont été mis en évidence dans ce cadre ne sont toutefois adaptés qu'a des mélanges de polymères organiques semi-conducteurs spécifiques, et cet enseignement n'est pas transposable à d'autres types de mélanges. De plus, la présence des additifs réactifs du type précité peut s'avérer néfaste dans certains cas. En particulier, nombre des additifs proposés dans ce cadre sont toxiques ou nocifs pour l'environnement, en particulier lorsque ces additifs présentent un caractère volatil induisant leur relargage dans l'environnement proche de la cellule photovoltaïque. Par ailleurs, la présence d'additifs réactifs chimiquement peut avoir à plus ou moins court terme une influence négative sur les propriétés mécaniques et électriques de la couche assurant l'effet photovoltaïque. En particulier, elle peut induire la présence d'impuretés non conductrices, voire affecter la stabilité du mélange de composés semi- conducteurs organiques. C'est en particulier le cas des additifs susceptibles d'engendrer des radicaux libres (comme les thiols par exemple), qui induisent notamment une dégradation accélérée des composés semi-conducteurs de type P, tels que le P3HT. Divers post-traitements de la couche de semi-conducteurs organiques, une fois celle-ci déposée, ont également été proposés pour améliorer les propriétés photovoltaïques de dispositifs employant des semi-conducteurs organiques. Après le dépôt de la composition des deux composés semi-conducteurs organiques dans un solvant approprié (généralement effectué par enduction centrifuge, aussi appelée spin-coating) et obtention d'une couche de revêtement, il est ainsi courant d'effectuer l'une des deux étapes suivantes : recuit thermique (« thermal annealing ») : une fois la couche déposée et séchée, on la place sur plaque chauffante, typiquement à environ 150°C pendant environ 15 à 30 min, ou recuit solvant (« solvent annealing ») : une fois la couche déposée, on place celle-ci, sans attendre qu'elle sèche, dans une boite de pétri ou tout autre moyen de confinement afin de mettre à l'équilibre la couche humide avec les vapeurs de solvants. Ces deux types de post-traitement permettent de consolider, voire d'optimiser, la morphologie du revêtement (telle qu'elle est décrite plus loin dans la présente description). Néanmoins, ces post-traitements sont difficiles à intégrer dans le cadre de la production de dispositifs photovoltaïques à l'échelle industrielle et constituent également un frein à l'utilisation de tels dispositifs dans la production d'énergie photovoltaïque. WO 2011/036421 décrit notamment une méthode de réalisation de revêtements photovoltaïques à base de semi-conducteurs organiques de type P et N, dans laquelle lesdits semi-conducteurs sont déposés sur un support dans un solvant particulier, composé d'une fraction solvatant les deux semi-conducteurs et d'une fraction solvatant spécifiquement un seul des deux semi-conducteurs. Cette méthode a montré de bons résultats en termes d'amélioration du caractère photovoltaïque du revêtement obtenu, mais il a été observé qu'une étape supplémentaire de recuit thermique est nécessaire pour assurer cette amélioration. Un but de la présente invention est de fournir une méthode permettant d'améliorer l'efficacité photovoltaïque d'un mélange de composés semi-conducteurs organiques de type P et N tels que mis en oeuvre dans les dispositifs photovoltaïques de troisième génération, sans avoir nécessairement pour ce faire à effectuer d'étape de recuit du revêtement obtenu à l'issue du dépôt des composés semi-conducteurs organiques et du séchage du solvant. A cet effet, la présente invention fournit une méthode de réalisation de revêtements à base de mélange de composés semi-conducteurs organiques respectivement de type P et de type N, qui permet une optimisation du mélange des deux composés au sein de la couche réalisée, et qui s'avère assurer une efficacité photovoltaïque accrue quel que soit le couple de semi-conducteurs considéré, et ce, sans avoir recours à une étape de recuit. Plus précisément, la présente invention a pour objet un procédé d'application sur tout ou partie de la surface d'un support, d'un revêtement organique à caractère photovoltaïque à base d'un mélange de semi-conducteurs organiques, qui comprend au moins un composé semi-conducteur organique Cp, de type P, et au moins un composé semi-conducteur organique ON, de type N, ledit procédé comprenant les étapes suivantes : (A) on dépose sur tout ou partie de la surface du support une composition comprenant ledit composé Cp, ledit composé ON, et un solvant S capable de solvater l'ensemble des composés Cp et ON sans réagir chimiquement avec ceux-ci, ledit solvant S comprenant : une fraction F1, constituée d'un solvant ou mélange de solvants Si, qui est capable de solvater ledit composé Cp et ledit composé ON ; et une fraction F2, miscible à ladite fraction F1, qui a un point d'ébullition supérieur à celui de ladite fraction F1, et qui est constituée d'un solvant ou mélange de solvants S2 choisi(s) dans le groupe constitué : - des composés de formule (I) : 0 N (I) dans laquelle R1 représente un groupe alkyle linéaire, ramifié ou cyclique, - des composés de formule (Il) : COOR2), (II) Rpoc dans laquelle R2 représente un groupe alkyle, linéaire ou ramifié, et n est égal à 1 ou 2, et30 - des composés de formule (III) : 0 R, 30 C) 0 OR3' dans laquelle R3 représente un atome d'hydrogène ou un groupe -0(0)-R où R est un groupe alkyle linéaire, et R3 représente un groupe alkyle linéaire, étant entendu que ladite fraction F2 est capable de solvater un des composés Cp ou ON mais non l'autre, et (B) on élimine par évaporation le solvant S présent dans le dépôt ainsi réalisé sur le support. La composition comprenant les composés Cp et ON et le solvant S est typiquement homogène et stable, c'est-à-dire que les composés Cp et ON solvates par le solvant S sont répartis de manière homogène au sein de ladite composition, à la manière d'une solution. Selon un mode de réalisation, la fraction F2 du solvant S est capable de solvater le composé Cp et n'est pas capable de solvater le composé ON. Selon un autre mode de réalisation, la fraction F2 du solvant S est capable de solvater le composé ON et n'est pas capable de solvater le composé Op. 20 Définitions Dans le cadre de la présente invention, on entend par « un solvant est capable de solvater un composé » que ledit solvant est capable de former un mélange limpide lorsqu'il est mis en présence dudit composé (et typiquement après une phase 25 d'agitation de quelques heures), et ce, dans les conditions de pression, de température et de concentration appropriées à la mise en oeuvre du procédé de l'invention. Par « mélange limpide », on entend que le mélange est homogène et transparent (généralement coloré), qu'il n'est pas trouble et qu'aucun agrégat ou aucun dépôt n'est visible à l'oeil nu. 30 En termes de pression, on opère généralement à la pression atmosphérique. OR3' (III) OR'3 10 15 En termes de température, on opère généralement à une température comprise de 10°C à 100°C, de préférence de 20°C à 90°C, par exemple de 40°C à 80°C. En termes de concentration, les compositions préparées pour réaliser des dépôts de revêtements photovoltaïques présentent généralement une concentration massique globale en semi-conducteurs comprise de 0,1% à 10%, typiquement comprise de 1% à 5%, par rapport à la masse totale du mélange. Typiquement, pour vérifier expérimentalement si un solvant (ou un mélange de solvants) est « capable de solvater un composé » conformément à la définition donnée ci-dessus, on prépare un mélange dudit composé dans ledit solvant (ou mélange de solvants), typiquement selon une concentration massique en composé de 1% à 5%, on laisser agite le mélange toute une nuit, typiquement à une température comprise entre 40°C et 80°C, et on observe ensuite l'aspect du mélange obtenu. Si le mélange est limpide, alors on peut conclure que « ledit solvant (ou mélange de solvants) est capable de solvater ledit composé ». Dans des cas particuliers où une détermination à l'oeil nu serait plus incertaine, on peut utiliser d'autres méthodes expérimentales, telles que la spectrophotométrie UV pour doser la concentration en composé solvate, ou bien la microscopie (optique ou électronique) ou une mesure de diffusion dynamique de la lumière (DLS) pour déterminer la présence éventuelle de particules (ainsi que leurs tailles). Toutefois, dans les conditions de la présente invention, et avec les composés semi-conducteurs classiquement utilisés dans le domaine photovoltaïque, l'observation à l'oeil nu s'avérera le plus souvent suffisante, typiquement par observation d'une coloration du solvant. A l'inverse, pour vérifier expérimentalement si un solvant (ou un mélange de solvants) n'est pas capable de solvater un composé, on suit le protocole détaillé ci- dessus, typiquement dans les mêmes conditions, et l'observation d'agrégats, d'un dépôt, d'un trouble ou d'une inhomogénéité dans le mélange obtenu permet de conclure que « ledit solvant (ou mélange de solvants) n'est pas capable de solvater ledit composé ». Fraction F2 La fraction F2 du solvant S selon l'invention est composée d'un solvant ou mélange de solvants S2 choisi(s) dans le groupe constitué des composés de formule (I), des composés de formule (II), et des composés de formule (III).35 Les solvants S2 de formule (I) sont de type N-alky1-2-pyrrolidone : 0 CN 1:1-1 (I) / Dans la formule (I), R1 est un groupe alkyle, qui peut être linéaire, ramifié ou cyclique, de préférence en Cl-012, avantageusement en C1-06. R1 peut être un groupe alkyle linéaire en Cl-012, de préférence en C1-06. R1 peut être par exemple un radical méthyle, éthyle, propyle, butyle, pentyle, hexyle, octyle, nonyle, décyle ou dodécyle. R1 peut être un groupe alkyle ramifié en 03-012, c'est-à-dire substitué par un ou plusieurs radicaux alkyles en C1-03, comme par exemple un radical isopropyle, tert-butyle, isobutyle, 2-éthylhexyle, 2-méthylbutyle, 2-méthylpentyle, 1-méthylpentyle ou 3- méthylheptyle. R1 peut être un groupe alkyle cyclique en C3-C10, de préférence en C3-C6. Lorsqu'il est cyclique, R1 peut être substitué par un ou plusieurs groupes alkyles en C1-C12, linéaires ou ramifiés. R1 peut être par exemple un radical cyclopropyle, cyclopentyle, cyclohexyle, cycloheptyle ou adamantyle. De préférence, R1 est un radical cyclohexyle. A titre de solvant S2 de formule (I), la 1-cyclohexy1-2-pyrrolidone est particulièrement avantageuse. La formule (II) regroupe des solvants S2 de type dialkylphtalate (n=1 et position ortho des esters), de type dialkylisophtalate (n=1 et position meta des esters), de type dialkyltéréphtalate (n=1 et position para des esters), et de type triméllitate (n=2 et positions 1, 2 et 4 des esters) : COOR2), (II) ROOC 2 Dans la formule (II), R2 est un groupe alkyle, qui peut être linéaire, ramifié ou cyclique, de préférence en C1-C12, avantageusement en C1-05. R2 peut être un groupe alkyle linéaire en C1-C12, de préférence en Ci -C6. R2 peut être par exemple un radical méthyle, éthyle, propyle, butyle, pentyle, hexyle, octyle, nonyle, décyle ou dodécyle. R2 peut être un groupe alkyle ramifié en C3-C12, de préférence en C3-C8. R2 peut être par exemple un radical isopropyle, tert-butyle, isobutyle, 2-éthylhexyle, 2- méthylbutyle, 2-méthylpentyle, 1-méthylpentyle ou 3-méthylheptyle. R2 peut être un groupe alkyle cyclique en 03-010, de préférence en 03-06. Lorsqu'il est cyclique, R2 peut être substitué par un ou plusieurs groupes alkyles en Cl-012, linéaires ou ramifiés. R2 peut être par exemple un radical cyclopropyle, cyclopentyle, cyclohexyle, cycloheptyle ou adamantyle. De préférence, R2 est un radical méthyle. Dans la formule (II), n peut être égal à 1. Lorsque n est égal à 1, les groupes esters peuvent être en position ortho, meta ou para sur le cycle benzénique. Dans la formule (II), n peut être égal à 2. Lorsque n est égal à 2, les groupes esters sont de préférence en position 1, 2 et 4 sur le cycle benzénique. De préférence, R2 est un radical méthyle, n est égal à 1 et les groupes esters sont en position ortho. A titre de solvant S2 de formule (II), le diméthylphtalate est particulièrement avantageux. La formule (III) regroupe des solvants S2 de type trialkyl-o-alcanoyl-citrate (R3 de type acyle) et trialkylcitrate (R3 = H) : 0 R OR3' 30 (III) C^ 01=1'3 0 OR3' Dans la formule (III), R3 représente un atome d'hydrogène ou un groupe -0(0)-R où R est un groupe alkyle linéaire, ramifié ou cyclique, de préférence en C1-C6, avantageusement en C1-C3. R est de préférence un groupe alkyle linéaire. R3 représente de préférence un groupe acétyle. Dans la formule (III), R3 représente un groupe alkyle linéaire, ramifié ou cyclique, de préférence en C1-C12, avantageusement en C1-C6, préférentiellement en C1-C4. R'3 est de préférence un groupe alkyle linéaire. R'3 peut être par exemple un radical méthyle, éthyle, propyle, butyle, pentyle, hexyle, octyle, nonyle, décyle ou dodécyle. R'3 représente de préférence un groupe butyle. A titre de solvant S2 de formule (III), le tributyl-o-acétyl citrate est particulièrement avantageux. Les solvants S2 décrits ci-dessus présentent des fonctions esters ou amides qui sont chimiquement inertes au sein du revêtement tel qu'obtenu par le procédé de l'invention. Par « chimiquement inertes », on entend que les solvants S2 de l'invention ne réagissent pas avec les composés semi-conducteurs organiques Cp et ON, ne sont pas susceptibles de générer de radicaux libres ni de catalyser tout autre mécanisme de thermo ou photodégradation au sein du revêtement photovoltaïque. Ainsi, comparé aux revêtements comportant les additifs réactifs mentionnés ci-dessus, tels que les thiols, les revêtements obtenus selon le procédé de la présente invention sont plus stables et ne se dégradent pas dans le temps. Le procédé de l'invention permet, au besoin, de s'affranchir de la mise en oeuvre d'additifs réactifs du type précité au sein du mélange de composés employé pour obtenir l'effet photovoltaïque. La fraction F2 comprend de préférence un solvant ou mélange de solvants S2 choisi(s) dans le groupe constitué de la 1-cyclohexy1-2-pyrrolidone, du diméthylphtalate, du tributyl-o-acétyl citrate, et de leurs mélanges. Selon un mode de réalisation particulier, la fraction F2 comprend du diméthylphtalate. Typiquement, la fraction F2 consiste en du diméthylphtalate. Selon un autre mode de réalisation particulier, la fraction F2 comprend du tributyl- o-acétyl citrate. Typiquement, la fraction F2 consiste en du tributyl-o-acétyl citrate. Selon encore un autre mode de réalisation particulier, la fraction F2 comprend de la 1-cyclohexy1-2-pyrrolidone. Typiquement, la fraction F2 consiste en de la 1- cyclohexy1-2-pyrrolidone. Dans le cas où le couple de semi-conducteurs OR/ON est le P3HT/PCBM, il a été observé que la fraction F2 selon l'invention est généralement capable de solvater le PCBM (i.e. composé ON) et n'est généralement pas capable de solvater le P3HT (i.e. composé Op). Toutefois, en utilisant d'autres semi-conducteurs Cp et ON, notamment parmi ceux décrit ci-après, on peut se retrouver dans la situation inverse où la fraction F2 selon l'invention est capable de solvater le composé Cp et n'est pas capable de solvater le composé CN.35 Fraction F1 Selon un mode de réalisation, la fraction F1 du solvant S peut comprendre un ou plusieurs solvants 51 choisi(s) parmi le chlorobenzène, le dichlorobenzène (odichlorobenzène, m-dichlorobenzène, et/ou p-dichlorobenzène), le trichlorobenzène, le benzène, le toluène, le chloroforme, le dichlorométhane, le dichloroéthane, les xylènes (en particulier l'o-xylène et le m-xylène), l'a,a,a-trichlorotoluène, le méthylnaphtalène (1- méthylnaphtalène et/ou 2-méthylnaphtalène) et le chloronaphtalène (1-chloronaphtalène et/ou 2-chloronaphtalène). Selon un mode de réalisation intéressant, la fraction F1 comprend au moins un xylène, de préférence au moins de 10-xylène. De préférence, la fraction F1 est entièrement constituée par un ou plusieurs xylène(s), par exemple par de 10-xylène. Selon un mode de réalisation intéressant, la fraction F1 comprend au moins un dichlorobenzène, de préférence au moins de l'o-dichlorobenzène. De préférence, la fraction F1 est entièrement constituée par un ou plusieurs dichlorobenzène(s), par exemple par de l'o-dichlorobenzène. Séparation de phase Dans le procédé de la présente invention, le mélange des composés semi- conducteurs organiques Cp et ON est déposé sous forme solvatée, comme dans les dépôts de tels mélanges réalisés dans des procédés actuellement connus, mais avec une différence fondamentale, à savoir qu'on emploie un solvant S très spécifique, comprenant par le mélange des fractions F1 et F2 telles que définies ci-dessus. Compte tenu des spécificités de ces deux fractions F1 et F2, il s'opère, lors de l'étape (B) de séchage du solvant S, un processus très particulier, qui induit la formation d'une morphologie spécifique dans le revêtement obtenu in fine. Plus précisément, au cours de l'étape (B), la fraction F1, plus volatile que la fraction F2, s'évapore en premier lieu, ce qui conduit à un enrichissement en fraction F2 dans le dépôt réalisé au cours de l'évaporation, ce qui rend le solvant résiduel du dépôt de moins en moins apte à solvater le composé que la fraction F2 n'est pas apte à solvater. Il s'ensuit une désolvatation d'au moins une partie d'un des composés Cp ou ON propre à conduire à un phénomène de démixion de ce composé, l'autre composé (respectivement ON OU Cp) demeurant au contraire, dans un premier temps, sous une forme solvatée, compte tenu de son affinité avec la fraction F2 et de la présence d'une quantité de fraction F1 non encore évaporée. Dans la suite de l'étape (B), le reste de la fraction F1 s'évapore, pour laisser à titre de revêtement un mélange des composés ON et Cp sensiblement exempt de solvant. Dans le même temps, la fraction F2 peut également s'évaporer, partiellement voire totalement. Compte tenu de cette désolvatation en deux temps des composés CN et Cp, le revêtement solide obtenu sur le support présente une morphologie spécifique, présentant une haute interface de contact entre les composés CN et C. Dans le domaine du photovoltaïque, ce phénomène est communément appelé « séparation de phase » ou « ségrégation de phase ». Les revêtements photovoltaïques obtenus sont appelés « hétérojonction volumique » (« bulk hetero-junction » en anglais). Par « sensiblement exempt de solvant », on entend que le revêtement solide peut comprendre une quantité résiduelle de solvant, notamment de fraction F2, à l'issue de l'étape (B) d'évaporation. Le terme « évaporation » de l'étape (B) correspond à une évaporation au moins partielle, voire totale, des fractions F1 et F2 du solvant S. Typiquement, à l'issue de l'étape (B), la fraction F1 est évaporée totalement. Typiquement, à l'issue de l'étape (B), la fraction F2 est partiellement, voire totalement évaporée. Selon un mode de réalisation préféré, à l'issue de l'étape (B), la fraction F1 est totalement évaporée et la fraction F2 est partiellement évaporée. Les composés Cp et CN peuvent présenter un point d'ébullition ou non. Lorsqu'ils n'en présentent pas, notamment lorsqu'ils ont une masse moléculaire élevée (typiquement supérieure à 1 000 g/mol), les composés Cp et CN peuvent être à l'état solide, visqueux, fondu ou liquide au point d'ébullition de la fraction F1, et ils peuvent aussi être à l'état solide, visqueux, fondu ou liquide au point d'ébullition de la fraction F2. Lorsqu'un ou plusieurs composés Cp et/ou CN présentent un point d'ébullition, le point d'ébullition de chacun de ces composés Cp ou CN pris individuellement est habituellement supérieur au point d'ébullition de la fraction F1, il est aussi habituellement supérieur au point d'ébullition normal de la fraction F2. Dans le cadre de la présente invention, il n'est pas exclu qu'une quantité résiduelle de solvant S, typiquement de fraction F2, reste in fine dans le revêtement photovoltaïque. Néanmoins, comme mentionné ci-dessus, les solvants S2 selon l'invention étant chimiquement inertes au sein dudit revêtement, ils ne sont pas susceptibles d'affecter les propriétés photovoltaïques dudit revêtement de manière importante. Selon un mode de réalisation particulièrement intéressant du procédé de l'invention, les étapes (A) et (B) sont conduites sans mettre en oeuvre dans la composition des composés CN et Cp aucun additif susceptible de réagir chimiquement avec les composés CN et C. Selon un mode de réalisation typique, la composition comprenant les composés Cp et CN de l'étape (A) est constituée par les composés Cp et CN et le solvant S (résultant généralement exclusivement du mélange des fractions F1 et F2), à l'exclusion de tout autre composé. Comme précédemment mentionné, dans l'état de la technique, il est généralement recommandé d'effectuer un recuit à l'issue du dépôt des composés semi-conducteurs ON et Cp, pour améliorer les propriétés photovoltaïques comme il est notamment décrit dans l'exemple mis en oeuvre dans WO 2011/036421. Or, à la différence des solvants utilisés dans WO 2011/036421, il a été observé de manière surprenante que les solvants S2 de formule (I), (Il) ou (III) selon la présente invention, constituant la fraction F2, permettent de s'affranchir d'une telle étape de recuit. Sans vouloir être lié à une théorie particulière, grâce aux propriétés particulières de solvatation de la fraction F2, le procédé de la présente invention permet d'obtenir, sans recuit thermique, une morphologie des composés semi-conducteurs ON et Cp au moins équivalente à celle obtenue en suivant le procédé de WO 2011/036421 et en effectuant un recuit thermique. De ce fait, selon un mode de réalisation particulier, le procédé de l'invention ne comporte aucune étape additionnelle de recuit (recuit thermique ou recuit solvant) du revêtement obtenu à l'issue de l'étape (B). En effet, l'utilisation du solvant ou mélange de solvants S2, dans le cadre du procédé selon l'invention, permet d'obtenir une séparation de phase et une morphologie optimale après l'étape (B) de séchage, et ce sans avoir recours à un recuit thermique ou un recuit solvant. Dans le cadre du procédé de la présente invention, une étape de recuit thermique ou de recuit solvant n'est généralement pas nécessaire, et, lorsqu'elle est tout de même mise en oeuvre, elle n'apporte que peu de bénéfice en termes photovoltaïques, voire même elle détériore le revêtement photovoltaïque. En permettant de s'abstenir d'une étape de recuit, le procédé selon l'invention rend ainsi plus simple la production de cellules photovoltaïques organiques et permet d'optimiser leur processus de fabrication à l'échelle industrielle sur une ligne en continu (rouleau à rouleau ou feuille à feuille). En effet, le fait d'intégrer une étape de recuit thermique ou de recuit solvant dans un procédé en continu ralentit considérablement le débit de production, tout en augmentant la complexité de l'installation à réaliser (empreinte machine, investissement fours...) et des normes de sécurité à respecter pour contrôler une enceinte aux vapeurs de solvants. Les travaux qui ont été réalisés par les inventeurs dans le cadre de la présente invention ont permis de mettre en évidence que la morphologie obtenue en mettant en oeuvre les étapes (A) et (B), et en s'abstenant d'effectuer toute étape de recuit, permet d'obtenir des propriétés photovoltaïques au moins équivalentes à celles obtenues en suivant le procédé de WO 2011/036421 et en effectuant une étape de recuit. Il s'avère que le procédé de l'invention conduit à une amélioration nette de l'efficacité photovoltaïque du revêtement, ce qui est reflété notamment par une augmentation du rendement de conversion de puissance (dit PCE, pour l'anglais "Power conversion efficiency') ainsi que du facteur de remplissage (FF, à savoir "Fil! Factor » en anglais) des dispositifs photovoltaïques mettant en oeuvre un revêtement photovoltaïque tel qu'obtenu selon l'invention. Les valeurs de PCE et de FF sont des grandeurs caractéristiques des dispositifs photovoltaïques qui sont communément employées et qui sont définies notamment dans l'article "Conjugated Polymer-Based Organic Solar Cells". publié dans Chemical Reviews, 107, (4), pp. 1324-1338 (2007). Pour mémoire, elles sont mesurées en mettant en oeuvre le dispositif photovoltaïque comprenant le matériau à tester à titre de diode photovoltaïque. La valeur du PCE correspond au rapport de la puissance maximale délivrée par le matériau rapporté à la puissance du flux lumineux l'éclairant. Le facteur de remplissage (entre 0 et 1) reflète quant à lui le caractère plus ou moins éloigné du matériau de celui d'une diode idéale (un facteur de forme de 1 correspondant au cas d'une diode idéale). L'utilisation du solvant S selon l'invention n'altère pas la stabilité dans le temps des propriétés photovoltaïques du revêtement. En effet, la stabilité des propriétés photovoltaïques du revêtement photovoltaïque obtenu selon le procédé de l'invention est au moins aussi bonne, voire meilleure, que celle des revêtements photovoltaïques obtenus selon les procédés de l'état de la technique, qui comprennent généralement une étape de recuit thermique ou de recuit solvant. Sans vouloir être lié par une théorie particulière, il semble pouvoir être avancé au vu des résultats des travaux conduits dans le cadre de la présente invention que le procédé particulier qui fait l'objet de la présente invention conduise à l'obtention d'une structure particulièrement bien adaptée à une conversion efficace de rayonnements lumineux en énergie électrique par l'association des composés semi-conducteurs ON et C. Selon toute vraisemblance, le procédé de l'invention permet l'obtention de multiples domaines intriqués de composés ON et Cp, ces domaines ayant des dimensions de l'ordre d'au plus quelques dizaines de nanomètres, qui sont propres à induire à la fois un grand nombre d'interfaces CN/Cp réalisées (essentiel dans les matériaux photovoltaïques organiques pour assurer un gradient de potentiel chimique suffisamment fort pour séparer les paires électron/trou créées par effet photovoltaïque, qui sont couplées de façon beaucoup plus forte que dans le cas des semi-conducteurs inorganiques) avec des distances très courtes à parcourir pour les trous et les électrons au sein du matériau (permettant aux électrons et aux trous de pouvoir atteindre respectivement la cathode et l'anode sans être piégés par le matériau, ou sans être recombinés). Semi-conducteurs organiques ON et Cp Le procédé de la présente invention présente l'avantage de pouvoir être conduit avec tout couple de composés semi-conducteurs organiques ON et Cp, respectivement de type N et de type P. Ainsi, on peut notamment employer à titre de composé semi-conducteur organique ON tout matériau accepteur d'électron connu pour présenter de telles propriétés, qui peut par exemple être choisi parmi les composés suivants : les fullerènes et dérivés de fullerènes, tels que le 060, le 070, le PCBM (dit aussi « PC60BM » ou, plus justement, P061BM, de formule [6,6]-phényl-061- butyrate de méthyle), et le PC7113M (de formule [6,6]-phényl-071-butyrate de méthyle, qui est parfois désigné, plus improprement, par « PC70BM » ; le PCNEPV (poly[oxa-1,4-phénylène-(1-cyano-1,2-vinylène)-(2-méthoxy-5-(3,7- diméthyloctyloxy)-1,4-phénylène)-1,2-(2-cyanovinylène)-1,4-phénylènep, - les polymères de type polyfluorène, et - le poly(styrène sulfonate) (PSS). Les dérivés de fullerènes, en particulier le PC6113M ([6,6]-phényl-061-butyrate de méthyle), ou le PC7113M ([6,6]-phényl-071-butyrate de méthyle) précités, se révèlent tout particulièrement bien adaptés à titre de composé organique semi-conducteur ON selon la présente invention. A titre de composé semi-conducteur organique Cp, on peut employer dans le cadre de la présente invention tout matériau connu pour présenter un caractère de semiconducteur de type P. Avantageusement, le composé semi-conducteur organique Cp est un polymère organique conjugué, choisi de préférence parmi les composés suivants : les dérivés du polythiophène, tels que le P3HT (poly(3-hexylthiophène)), le tétracène, l'anthracène, les polythiophènes, les dérivés du PPV (poly phénylène-vinylène) tels que les MDMO-PPV (poly[2- méthoxy-5-(3,7-diméthyloctyloxy)-1,4-phénylène-vinylène]), et les MEH-PPV (poly[2-méthoxy-5-(2-éthyl-hexyloxy)-1,4-phénylène-vinylène]), les polymères dits « à faible bande interdite », aussi appelés polymères semiconducteurs de troisième génération, incluant notamment les dérivés dits « à structure push-pull », comme le PCDTBT. Les dérivés de polythiophène, tels que le P3HT (Poly[3-hexylthiophene-2,5-diyl]), le P3BT (Poly[3-butylthiophene-2,5-diyl]), le P301 (Poly[3-octylthiophene-2,5-diyl]) ou encore le P3DT (Poly[3-decylthiophene-2,5-diyl]) sont particulièrement adaptés à titre de composé organique semi-conducteur Cd ans le procédé de la présente invention. Les composés semi-conducteurs organiques (ON et Op) qui sont employés dans le cadre de la présente invention peuvent également être choisis parmi les molécules aromatiques conjuguées contenant au moins trois noyaux aromatiques, éventuellement fusionnés. Les composés semi-conducteurs organiques de ce type peuvent par exemple comprendre 5, 6 ou 7 noyaux aromatiques conjugués, de préférence 5 ou 6. Ces composés peuvent être aussi bien des monomères, que des oligomères ou des polymères. Les noyaux aromatiques présents sur les semi-conducteurs organiques du type précité peuvent comprendre un ou plusieurs hétéroatomes choisis parmi Se, Te, P, Si, B, As, N, 0 ou S, de préférence parmi N, 0 ou S. Ils peuvent par ailleurs être liés par des groupes liants conjugués, tels que des groupes -C(T1)=C(T2)-, -CEC-, -N(R,)-, -N=N-, -N=C(R')-, où Ti et 12 sont, par exemple, indépendamment, H, Cl, F, ou un groupe alkyle en Cl à 06 (à savoir ayant de 1 à 6 atomes de carbone), préférentiellement en 04 et R, représente H, un alkyle éventuellement substitué ou un aryle éventuellement substitué. Ces noyaux aromatiques peuvent par ailleurs être éventuellement substitués par un ou plusieurs groupe(s) choisi(s) parmi les groupes alkyle, alkoxy, polyalkoxy, thioalkyl, acyle, aryle ou aryle substitué, halogène (en particulier -F ou Cl, de préférence F), cyano, nitro, et les amines secondaires ou tertiaires éventuellement substituées (de préférence les amines de formule -NR,R, où chacun de Ra et Rb est, indépendamment, H, ou un groupe alkyle éventuellement substitué (et éventuellement fluoré voire perfluoré), aryle éventuellement substitué (par exemple fluoré), alkoxy or polyalkoxy). Plus généralement, des composés semi-conducteurs organiques (ON et Op) qu'on peut mettre en oeuvre selon la présente invention incluent des composés et polymères choisis parmi les polymères et oligomères hydrocarbonés conjugués tels que les polyalcènes, polyphénylènes, poly(phénylène vinylènes), polyfluorènes ; les hydrocarbures aromatiques condensés tels que le tétracène, le chrysène, le pentacène, le pyrène, le pérylène, le coronène, et plus préférentiellement les dérivés solubles de ces composés, tels que les phénylènes p-substitués, comme par exemple les p-quaterphényle (p-4P), p-quinquephényle (p-5P), p-sexiphényle (p-6P), ou leurs dérivés substitués comme les poly(thiophène 3-substitutés), les poly(thiophène 3,4-disubstitués), les polybenzothiophènes, les polyisothianaphtènes, les poly(pyrrole À-substitués), les poly(pyrrole 3-substitués), les poly(pyrrole 3,4-disubstitués), les polyfuranes, les polypyridines, les poly-1,3,4-oxadiazoles, les polyisothianaphtènes, les poly(aniline 1- substituées), les poly(aniline 2-substituées), les poly(aniline 3-substituées), les poly(aniline 2,3-disubstituées), les polyazulènes, les polypyrènes ; les composés de la pyrazoline ; les polysélénophènes ; les polybenzofuranes ; les polyindoles ; les polypyridazines ; les composés de la benzidine ; les composés du stilbène ; les triazines ; les porphines, phthalocyanines, fluorophtalocyanines, les naphtalocyanines ou les fluoronaphtalocyanines, éventuellement métallées ; les fullerènes et leurs dérivés ; les diphénoquinones ; les 1,3,4-oxadiazoles ; le 11,11,12,12-tétracyanonaphto-2,6- quinodiméthane ; le a,a'-bis(dithiéno[3,2-b2',3'-d]thiophène) ; les anthradithiophènes substitués ; et le 2,2'-bibenzo[1,2-b:4,5-bldithiophène. En fonction de la nature des composés Cp et ON, le rapport des fractions F1 et F2 à mettre en oeuvre peut varier en une assez large mesure. En général, la fraction F2 est minoritaire au sein du solvant S, le rapport volumique F2/(F1+F2) des volumes des deux fractions F1 et F2, mesuré avant mélange (pour s'affranchir d'éventuels effets de contraction), étant généralement inférieur à 50%, en général inférieur à 25%, voire à 10%. L'observation de l'effet d'amélioration des propriétés du matériau photovoltaïque selon l'invention ne nécessite pas par ailleurs des concentrations très élevées en fraction F2, des résultats sensibles étant observés avec des valeurs du rapport volumique F2/(F1+F2) aussi faibles que 0,001%. Pour obtenir des effets particulièrement intéressants, il est généralement intéressant que ce rapport volumique F2/(F1+F2) soit supérieur ou égal à 0,01%, plus préférentiellement supérieur ou égal à 0,05%, et encore plus préférentiellement d'au moins 0,1%. Ainsi, typiquement, il s'avère intéressant que le rapport volumique S2/(S1+S2) soit compris entre 0,05% et 10%, par exemple entre 0,1% et 5%, par exemple entre 0,4% et 1,6%. Selon la présente invention, le solvant S est constitué par un mélange comprenant une fraction F1 et une fraction F2 telles que définies précédemment. En outre, le solvant S peut éventuellement comprendre une fraction F3, constituée d'un solvant ou d'un mélange de solvants S3 qui ne répond(ent) ni aux définitions de Si ni aux définitions de S2 de la présente description, sous réserve que ladite fraction F3 présente un point d'ébullition inférieur à celui de la fraction F2 et étant entendu que le solvant S (i.e. F1+F2+F3) est nécessairement capable de solvater l'ensemble des composés Cp et ON. Le rapport volumique (F1+F2)/(F1+F2+F3) est généralement supérieur à 50%, de préférence supérieur à 60%, préférentiellement supérieur à 70%, avantageusement supérieur à 80%, typiquement supérieur à 90%, par exemple supérieur à 95%, voire à 99%. De manière préférée, le solvant S est essentiellement constitué, voire même exclusivement constitué, de la fraction F1 et de la fraction F2. D'autre part, de façon générale, quelle que soit la nature des composés Cp et ON, la concentration en chacun de ces composés au sein du solvant S est avantageusement comprise entre 0,1% et 5% en masse par rapport à la masse de la composition, de préférence entre 0,5% et 2%, avant la mise en oeuvre de l'étape (B), l'épaisseur du revêtement obtenu à l'issue de l'étape (B) étant d'autant plus élevée que cette concentration est importante, mais dépend également du mode d'application de la composition sur la surface dans l'étape (A). Par ailleurs, le rapport de la quantité des composés Cp et ON est de préférence tel que le rapport du nombre total de sites accepteurs de protons des composés Cp rapporté au nombre total de sites accepteurs d'électrons des composés ON et de l'ordre de 1, par exemple entre 0,8 et 1,2. Le procédé de la présente invention, adapté à la mise en oeuvre d'un très grand nombre de composés semi-conducteurs organiques de type N et P, trouve, entre autres, une application intéressante dans le cas spécifique où le composé semi-conducteur organique ON est un dérivé de fullerène, en particulier le PCBM, où le composé semi- conducteur organique Cp est un dérivé de polythiophène, tel que le P3HT (poly(3- hexylthiophène). Dans le cas particulier du couple PCBM/P3HT, les deux composés sont de préférence mis en oeuvre dans l'étape (A) avec un rapport massique compris entre 0,2 et 5, et typiquement de l'ordre de 1:1 dans le solvant S. La concentration totale en PCBM/P3HT au sein de la composition est de préférence entre 0,5 et 10%, par exemple de l'ordre de 2% en masse par rapport à la masse totale la composition S avant mise en oeuvre de l'étape (B). Le couple de semi-conducteurs PCBM/P3HT est avantageusement mis en oeuvre dans le procédé de l'invention avec une fraction F2 comprenant au moins un solvant S2 choisi dans le groupe constitué de la 1-cyclohexy1-2-pyrrolidone, du diméthylphtalate, et du tributyl-o-acétyl citrate. Selon un mode de réalisation préféré, le couple de semi-conducteurs Cp/CN est P3HT/PCBM et la fraction F2 du sovant S consiste en de la 1-cyclohexy1-2-pyrrolidone, du diméthylphtalate, ou du tributyl-o-acétyl citrate. Selon ce mode préféré, la fraction F1 comprend typiquement du chlorobenzène, du dichlorobenzène, du trichlorobenzène, du benzène, du toluène, du chloroforme, du dichlorométhane, du dichloroéthane, un xylène, du a,a,a-trichlorotoluène, du méthylnaphtalène ou du chloronaphtalène. En particulier, la fraction F1 comprend typiquement, voire consiste en du dichlorobenzène. Mise en oeuvre du procédé Dans la préparation d'un dispositif photovoltaïque, la première étape est généralement la sélection des semi-conducteurs organiques de type P et de type N, car celle-ci détermine les conditions photoélectriques d'utilisation du revêtement final que l'on souhaite obtenir. Le procédé selon l'invention permet d'obtenir l'effet photovoltaïque optimal à partir de semi-conducteurs organiques ON et Cp que l'on aura sélectionnés. Une fois les semi-conducteurs organiques Cp et ON choisis, on peut choisir la fraction F2 parmi les modes de réalisations décrits dans la présente description. En fonction de la nature des composés semi-conducteurs ON et Cp et de la fraction F2 mis en oeuvre dans le procédé de l'invention, la nature exacte de la fraction F1 est à adapter. Il reste en effet à déterminer une fraction F1 appropriée qui permette de satisfaire les conditions de solvatation établies ci-dessus, c'est-à-dire qui permette au solvant S (composé des fractions F1 et F2, et éventuellement d'une troisième fraction F3) de solvater l'ensemble des composés Cp et ON, et qui permette de solvater ledit composé Cp et ledit composé ON. La méthode d'observation de la solvatation décrite précédemment permet de vérifier expérimentalement si un solvant (ou un mélange de solvants) est capable de solvater ou non une espèce chimique, toutefois, il peut s'avérer nécessaire, typiquement pour déterminer quel(s) solvant(s) 51 utiliser pour constituer la fraction F1, de disposer d'une méthode de mise en oeuvre plus pratique. La méthode décrite ci-après permet de choisir la (ou les) fraction(s) F1 appropriée(s) à la mise en oeuvre du procédé de l'invention. Pour prédire si un solvant (ou un mélange de solvants) sera capable de solvater ou non une espèce chimique, on peut notamment utiliser la méthode des paramètres de solubilité de Hansen. Pour un couple de composés ON et Cp considéré et une fraction F2 considérée, le (ou les) solvant(s) adapté(s) à titre de fraction F1 peu(ven)t typiquement être choisi(s) en considérant les paramètres de Hansen des composés ON, Cp et de la fraction F2, puis en se référant à l'espace de Hansen. Pour mémoire, les paramètres de Hansen (dits également paramètres de solubilité de Hansen) d'une espèce chimique donnée reflètent ses propriétés de solvatation et d'affinité vis-à-vis d'autres molécules. Les paramètres de Hansen d'une espèce chimique donnée sont généralement désignés par gr, , gp, et 5H, et traduisent respectivement l'énergie de dispersion, l'énergie polaire, et l'énergie de liaison hydrogène entre ces espèces chimiques. Ces trois paramètres définissent, dans l'espace de Hansen à trois dimensions, un point de coordonnées (5D,gp,s5H ). L'indexation des espèces chimiques dans l'espace de Hansen permet une prédiction de l'affinité de deux espèces, des espèces étant généralement d'autant plus compatibles entre elles qu'elles sont proches l'une de l'autre dans l'espace de Hansen. Pour plus de détails concernant les paramètres de Hansen, l'espace de Hansen et leurs utilisations pour prévoir les affinités entre des molécules, on pourra notamment se reporter à "Solubility parameters", Charles M. Hansen, Alan Beerbower, Kirk Othmer, supplement volume, pp. 889 à 8902e édition 1971; C. M. Hansen, Hansen Solubility Parameters: A User's Handbook, CRC Press, Boca Raton, FL 2000 ; et A. F. M. Barton, CRC handbook of solubility parameters and other cohesion parameters 2nd ed., CRC Press, Boca Raton, FL 1991. Lorsque les paramètres de solubilité d'une espèce chimique donnée ne sont disponibles ni dans la littérature ni dans les bases de données, ils peuvent être mesurés expérimentalement, en suivant par exemple la méthode de détermination par tests de solubilité, notamment décrite dans C. M. Hansen, Hansen Solubility Parameters: A User's Handbook, CRC Press, Boca Raton, FL 2000 ou encore dans A. F. M. Barton, CRC handbook of solubility parameters and other cohesion parameters 2nd ed., CRC Press, Boca Raton, FL 1991. Cette méthode met en oeuvre des tests de solubilité de l'espèce chimique considérée dans une liste de solvants pré-sélectionnés pour leurs paramètres de Hansen répartis convenablement dans l'espace de Hansen. Ladite méthode est brièvement détaillée ci-après dans le cas de la mesure des paramètres de Hansen d'un composé ON. On prépare dans des flacons des mélanges comprenant environ 5% massique (qui est la concentration cible dans la cadre de l'invention) de composé ON dans les différents solvants de référence utilisés pour couvrir l'espace de Hansen (de l'ordre de 60 solvants en général). Les différents mélanges sont ensuite mis sous agitation (magnétique ou bien par basculement des flacons) pendant une nuit (15h) à température ambiante. Les flacons sont ensuite examinés un à un ou bien par comparaison pour estimer qualitativement la solvatation ou non-solvatation du composé ON dans les différents solvants. Pour les cas litigieux (dispersion partielle, trouble, surnageant...), une analyse quantitative du surnageant après centrifugation peut être réalisée (typiquement par spectroscopie UV/VIS pour mesurer la limite de solubilité du composé en se plaçant à la longueur d'onde d'absorption du composé ON). Les observations (solvaté/non-solvaté) sont ensuite saisies dans un logiciel commercial HSPIP (http://www.hansen-solubility.com/index.php?id=13) qui contient l'algorithme de calcul des paramètres de Hansen ainsi que les paramètres de Hansen des solvants de référence utilisés. Le logiciel calcule ensuite les distances entre les observations et les solvants de référence, ce qui permet de déterminer les coordonnées (gD(Cagp(CN),Si/ (CN )) du composé ON ainsi que le rayon re N) de sa sphère de solubilité (voir plus bas au sujet de la sphère de solubilité). Le composé ON peut ensuite être représenté dans l'espace de Hansen. Dans le cas d'un mélange d'espèces chimiques, on peut également accéder aux paramètres de Hansen dudit mélange, à partir des paramètres de Hansen de chacune des espèces constituant ledit mélange, que l'on aura extraits de bases de données ou que l'on aura préalablement mesurés. En effet, les paramètres de Hansen dudit mélange sont les barycentres respectifs des paramètres de Hansen des espèces constituant ce mélange, avec pour coefficients les proportions massiques au sein dudit mélange. Par exemple, pour un mélange M, constitué des 3 espèces i, j et k, présentes selon un ratio massique en i:j:k égal à n,:n,:nk, le point correspondant au mélange M dans l'espace de Hansen a pour coordonnées : (SD (m) A (m ( 1 (niS D (i)+ n iÔ D(j)+ nkS D(1()) ni+nj+nk 1 (niS p(i)+ n iÔ p(j)+ n kS p (0) ni+ nj +nk 1 (niS HW+ n iÔ HW+ nkS H (1()) n + n + n k Dans l'espace de Hansen, pour une espèce chimique donnée ayant des paramètres de solubilité 5D, gp, et 5H, on peut également délimiter une sphère de solubilité de rayon ro (ledit rayon ro pouvant être calculé en utilisant la méthode de détermination par tests de solubilité citée ci-dessus), centrée sur le point de coordonnées (5D,5p, g H) . Cette sphère de solubilité permet de déterminer les solvants capables de solubiliser ou de solvater l'espèce chimique considérée, ces solvants étant ceux dont les points correspondants dans l'espace de Hansen se trouvent à l'intérieur de ladite sphère de solubilité. En pratique, pour une espèce chimique e (typiquement CN OU Cp) dont les paramètres de Hansen sont 5D(e), gp(e) et g H (e) , et pour un solvant (ou un mélange de solvants) s dont les paramètres de Hansen sont g D (S) , gp(s) et g H (S) , on peut par ailleurs définir une valeur Me , s) , définie comme suit : Me , s)2 = 45 D(e)- Ô D(s))2 + (5 p(e)- Ô p(s))2 + Ki (e) - Ô H (s))2 Cette valeur R(e,$) reflète la distance dans l'espèce de Hansen entre le point de coordonnées (5D (s), gp(S), gH (S)) correspondant au solvant (ou mélange de solvants) s 15 et le point de coordonnées (.5D (e), g p(e), 5H (e)) correspondant à l'espèce e. On peut alors déterminer, à partir du rayon ro(e) de la sphère de solubilité de Hansen de l'espèce e, si le solvant s sera capable de solvater ladite espèce e. Typiquement, si Me , s) ro(e) , le point correspondant à s dans l'espace de Hansen est à l'extérieur de la sphère de solubilité de l'espèce e, et le solvant s ne sera donc pas capable de solvater l'espèce e. 25 Dans le cadre du procédé de la présente invention, la fraction Fi du solvant S mis en oeuvre dans la composition de l'étape (A) peut avantageusement être choisie parmi les solvants compris dans la sphère de solubilité du composé CN et dans la sphère de solubilité du composé Cp, ainsi que les mélanges de tels solvants. En d'autres termes, le point correspondant à la fraction Fi dans l'espace de Hansen appartient de 30 préférence à l'intersection de la sphère de solubilité du composé CN et de la sphère de solubilité du composé C. 10 Concernant la fraction F2 du solvant S, celle-ci peut être avantageusement constituée par : au moins un solvant s pour lequel ep,$) N) (solvant capable de solvater Cp mais non CN) ou un mélange de tels solvants; ou au moins un solvant s pour lequel ep,$)> lep) et eN,$) Selon un autre aspect plus spécifique, la présente invention a pour objet une composition, comprenant : au moins un composé semi-conducteur organique Cp, de type P, au moins un composé semi-conducteur organique ON, de type N, et un solvant S capable de solvater l'ensemble des composés Op et ON sans réagir chimiquement avec ceux-ci, ledit solvant S étant constitué par un mélange comprenant : une fraction F1, constituée d'un solvant ou mélange de solvants 51, qui est capable de solvater ledit composé Cp et ledit composé ON ; et une fraction F2, miscible à ladite fraction F1, qui a un point d'ébullition supérieur à celui de ladite fraction F1, et qui est constituée d'un solvant ou mélange de solvants S2 choisi(s) dans le groupe constitué des composés de formule (I), des composés de formule (II) et des composés de formule (III), lesdites formules (I), (Il) et (III) étant telles que définies précédemment, étant entendu que ladite fraction F2 est capable de solvater sélectivement un des composés Cp ou ON mais non l'autre. La composition selon l'invention est particulièrement utile pour la préparation de revêtements photovoltaïques organiques selon le procédé de l'invention. Ce genre de composition est typiquement appelée « encre » dans le domaine du photovoltaïque. Les composés semi-conducteurs organiques Cp et ON, la fraction F-1 et la fraction F2 de la composition selon l'invention sont tels que définis précédemment. Pour assurer l'obtention d'un revêtement aux propriétés photovoltaïques optimales, la composition décrite ci-dessus est avantageusement une solution des composés Cp et ON dans le solvant S. Selon un autre aspect plus spécifique, la présente invention a pour objet les supports munis d'un revêtement à caractère photovoltaïque du type obtenu (à savoir obtenu ou susceptible d'être obtenu) selon le procédé décrit plus haut dans la présente description. En particulier, l'invention a pour objet l'utilisation du procédé de l'invention pour la réalisation de cellules photovoltaïques. Dans ce cadre, le revêtement photovoltaïque est généralement déposé sur une anode (généralement une anode transparente aux radiations du visible, par exemple en ITO, avantageusement une couche d'ITO déposée sur une feuille de matière plastique ou de verre). L'anode peut être revêtue au préalable par une couche d'un matériau conducteur. Ensuite, le revêtement photovoltaïque selon l'invention est déposé (en mettant en oeuvre les étapes (A) et (B), et de préférence sans effectuer de post-traitement à l'issue de l'étape (B)), puis une cathode est déposée sur le revêtement photovoltaïque (par exemple sous la forme d'une surcouche métallique, par exemple une surcouche d'aluminium). Différents aspects et caractéristiques préférentielles de l'invention sont illustrés dans les exemples de mise en oeuvre ci-après. Exemple 1 Cellules photovoltaïques comprenant un revêtement photovoltaïque organique à base d'un mélange P3HT/PCBM Des cellules photovoltaïques organiques ont été préparées en mettant en oeuvre le procédé de l'invention pour la réalisation de la couche organique à caractère photovoltaïque. Plus précisément, ces cellules ont été préparées dans les conditions décrites ci-après. Matériaux utilisés : P3HT (masse molaire = 53 kDa et PDI = 1,49) - Solaris Chem Inc. (Canada) PCBM (99.75%) - Solaris Chem Inc. (Canada) diméthylphtalate (99+%) - Sigma Aldrich 1-cyclohexy1-2-pyrrolidone (99%) - Sigma Aldrich tributyl-o-acétyl citrate (99%) - Sigma Aldrich o-dichlorobenzène (99%) - Sigma Aldrich acétate de zinc dihydrate (Zn(CH3C00)2.2H20, >99,9%) - Aldrich éthanolamine (99%) - Aldrich éthanol absolu (99,8%) - Aldrich a. Préparation du support Un support de verre (plaque de 1cm x 1cm) revêtu d'une couche conductrice d'oxyde d'indium dopé à l'étain ITO (support commercial pourvu d'une couche d'ITO d'une épaisseur de 100 nm) a été préalablement lavé aux ultrasons dans des bains successifs d'acétone, d'éthanol et d'isopropanol (10 minutes par bain), puis traité à l'UV/ozone pendant 15 minutes. Une solution d'acétate de zinc(II) dihydrate (0,196 g ; 0,15 mol/L) dans de l'éthanol absolu (6 mL) est préparée, puis on y ajoute de l'éthanolamine (54,3 1..11_ ; 0,15 mol/L). Le mélange obtenu est agité à 45°C pendant 2 heures. Sur le support de verre préalablement lavé et traité, on a déposé une couche de ZnO d'une épaisseur de 40 nm par spin-coating de la solution préparée ci-dessus, puis le support ainsi recouvert a été placé sur plaque chauffante à 180°C pendant 1 heure. Sur le support ainsi préparé, on a ensuite réalisé un revêtement photovoltaïque dans les conditions de la présente invention.35 b. Préparation du solvant S A titre de fraction Si, on a utilisé l'o-dichlorobenzène. A titre de fraction S2, on a utilisé respectivement la 1-cyclohexy1-2-pyrrolidone, le diméthylphtalate, et le tributyl-o-acétyl citrate. Divers systèmes de solvants S ont été préparés, en mélangeant la fraction Si et une proportion massique variable de fraction S2 (0%, 0,4%, 0,8%, 1,2% et 1,6%) pendant 2 heures à température ambiante. c. Préparation de la composition de semi-conducteurs organiques 20 mg de PCBM (type N) sont pesés dans un vial et 20 mg de P3HT (type P) sont ajoutés à ce vial. On additionne ensuite 1 mL de solvant S afin d'obtenir une concentration globale en semi-conducteurs de 40 mg/mL. Le mélange obtenu est agité à 50°C toute une nuit pour obtenir la solvatation complète du P3HT et du PCBM, qui est vérifiée à l'oeil nu. d. Préparation de la cellule photovoltaïque organique La composition de semi-conducteurs ainsi obtenue est déposée sur le support préparé ci-dessus (a.) par spin-coating (800 tr/min sur 90 s). Après évaporation des solvants, on a obtenu un revêtement photovoltaïque de structure contrôlée selon l'invention, ayant une épaisseur de 100 nm environ. Puis, une couche de Mo03 (10 nm), et une couche de Ag (70 nm) à titre de cathode, sont déposées par évaporation thermique sur le revêtement photovoltaïque ainsi réalisé. La cellule photovoltaïque organique ITO/ZnO/P3HT:PCBM/Mo03/Ag ainsi obtenue présente une surface active de 8,6 mm2. Plusieurs cellules photovoltaïques de ce type ont été réalisées, différant uniquement par la proportion massique de S2 dans le solvant S telle que mesurée avant mélange de Si et S2. Le ratio 52/(S1+52) vaut ainsi respectivement 0,4%, 0,8%, 1,2% et 1,6%. A titre de comparaison, une cellule photovoltaïque témoin a été réalisée en effectuant le revêtement photovoltaïque à partir de la composition de P3HT/PCBM dans l'o-dichlorobenzène, sans aucun ajout de solvant S2 (52/(S1+S2) = 0).35 e. Mesures des caractéristiques photovoltaïques Les propriétés électriques des cellules photovoltaïques (photo-courant de court- circuit J', tension de circuit ouvert V', rendement de conversion de puissance PCE, facteur de remplissage FF) ont été mesurées sous irradiation (100 mW/cm2) et sous atmosphère d'azote (AM 1,5). Les résultats des mesures sont reportés dans les tableaux ci-dessous, d'où il ressort que l'ajout de la fraction S2 (en particulier dans le cas du diméthylphtalate, Tableau 1), induit une très nette amélioration des propriétés des cellules photovoltaïques, et ce sans qu'aucun recuit ne soit mis en oeuvre. Tableau 1 : S2 = diméthylphtalate Fraction Jsc (mA/cm2) FF V' (V) PCE (`)/0) volumique S2/(S1+S2) 0 (témoin) 4,50 0,59 0,64 1,5 0,4 5,27 0,58 0,61 1,87 0,8 10,80 0,62 0,53 3,53 1,2 9,29 0,58 0,49 2,63 1,6 11,72 0,57 0,48 3,22 Tableau 2 : S2 = 1-cyclohexy1-2-pyrrolidone Fraction Jsc (mA/cm2) FF V' (V) PCE (`)/0) volumique S2/(S1+S2) 0 (témoin) 4,50 0,59 0,64 1,5 0,4 4,46 0,57 0,61 1,56 0,8 6,98 0,53 0,57 2,11 1,2 11,31 0,50 0,51 2,93 1,6 11,01 0,53 0,50 2,92 Tableau 3 : S2 = tributyl-o-acétyl citrate Fraction volumique Jsc (mA/cm2) FF V' (V) PCE (`)/0) S2/(S1+S2) 0 (témoin) 4,50 0,59 0,64 1,5 0,4 4,25 0,48 0,60 1,23 0,8 5,55 0,58 0,58 1,89 1,2 8,27 0,54 0,54 2,40 1,6 8,20 0,56 0,54 2,47 Exemple comparatif A titre d'exemple comparatif, on rappelle ci-après les résultats décrits dans WO 2011/036421. Sur un support de verre (plaque de 1 cm x 1 cm) revêtu d'une couche conductrice d'oxyde d'indium dopé à l'étain ITO (support commercial pourvu d'une couche d'ITO d'une épaisseur de 100 nm), on a déposé une couche de PEDOT:PSS (couche collectrice de charge) d'une épaisseur de 40 nm (obtenue par spin -coating puis texturation sol/gel). Du P3HT et du PCBM ont été dissous dans de l'o-xylène (Se) de façon à obtenir une composition comprenant 1% en masse de P3HT et 1% en masse de PCBM dans l'o- xylène. Cette composition a été mise sous agitation à 70°C pour obtenir la solvatation complète du P3HT et du PCBM. On a ensuite ajouté à la composition ainsi obtenue un solvant (Sp) comprenant en masse 89% de méthylglutarate de diméthyle, 9% de 2- éthylsuccinate de diméthyle et 1% d'adipate de diméthyle. Le solvant Sp ne correspond pas à la fraction F2 selon la présente invention. La composition comprenant le mélange P3HT/PCBM dans le mélange de solvants ainsi obtenu a été déposée par enduction centrifuge, avec une vitesse de rotation de la plaque à 700 tours par minute pendant 1 minute à température ambiante (25°C). Après évaporation des solvants on a obtenu un revêtement photovoltaïque d'épaisseur de 150 nm environ. Une fine couche d'aluminium (épaisseur de l'ordre de 100 nm environ) a ensuite été déposée à titre de cathode sur le revêtement ainsi réalisé. Trois cellules photovoltaïques distinctes de ce type ont été réalisées, qui diffèrent uniquement par la valeur du rapport volumique x des fractions Sp/(S, + Sp) (mesuré avant mélange) dans la composition de P3HT/PCBM, égal respectivement à 0,1%, 0,5% et 1%. Trois cellules similaires ont été préparées, dans lesquelles le revêtement réalisé a été soumis à une étape supplémentaire de recuit thermique en portant le revêtement obtenu à l'issue de l'évaporation des solvants à 150°C pendant 15 minutes. Enfin, à titre de comparaison, une cellule photovoltaïque témoin a été réalisée en effectuant le revêtement photovoltaïque à partir de la composition de P3HT/PCBM dans l'ortho-xylène uniquement. Les propriétés électriques obtenues pour chacune des cellules (rendement de conversion de puissance PCE, et facteur de remplissage FF) sont reportées dans le tableau 4 ci-dessous : Fraction PCE PCE FF (`)/0) FF (`)/0) volumique sans recuit après recuit sans recuit après recuit Sp/(S, + Sp) 0 (témoin) 0,20 0,81 0,34 0,29 0,1 0,35 1,26 0,38 0,39 0,5 0,48 1,23 0,41 0,44 1,0 0,48 1,24 0,39 0,39 Comparées aux performances des cellules photovoltaïques de l'Exemple 1, les performances des cellules photovoltaïques de l'Exemple comparatif, lorsque celles-ci sont préparées sans recuit, sont moins intéressantes. Ce comparatif montre l'effet avantageux des solvants S2 spécifiques de l'Exemple 1 sur les propriétés photovoltaïques de cellules photovoltaïques préparées sans recuit thermique. REVENDICATIONS1. Procédé d'application, sur tout ou partie de la surface d'un support, d'un revêtement organique à caractère photovoltaïque à base d'un mélange de semi- conducteurs organiques, qui comprend au moins un composé semi-conducteur organique Cp, de type P, et au moins un composé semi-conducteur organique CN, de type N, ledit procédé comprenant les étapes suivantes : (A) on dépose sur tout ou partie de la surface du support une composition comprenant ledit composé Cp, ledit composé CN, et un solvant S capable de solvater l'ensemble des composés Cp et CN sans réagir chimiquement avec ceux-ci, ledit solvant S comprenant : une fraction F1, constituée d'un solvant ou mélange de solvants 51, qui est capable de solvater ledit composé Cp et ledit composé CN ; et une fraction F2, miscible à ladite fraction F1, qui a un point d'ébullition supérieur à celui de ladite fraction F1, et qui est constituée d'un solvant ou mélange de solvants S2 choisi(s) dans le groupe constitué : - des composés de formule (I) : 0 NR-1 (I) dans laquelle R1 représente un groupe alkyle linéaire, ramifié ou cyclique, - des composés de formule (II) : COOR2), (Il) ROOC 2 dans laquelle R2 représente un groupe alkyle linéaire, ramifié ou cyclique, et n est égal à 1 ou 2, et - des composés de formule (III) : 0 OR3' 30 (III) OR'3 0 OR3'dans laquelle R3 représente un atome d'hydrogène ou un groupe -0(0)-R où R est un groupe alkyle linéaire, ramifié ou cyclique, et R3 représente un groupe alkyle linéaire, ramifié ou cyclique, étant entendu que ladite fraction F2 est capable de solvater un des composés Cp ou ON mais non l'autre, et (B) on élimine par évaporation le solvant S présent dans le dépôt ainsi réalisé sur le support. 2. Procédé selon la revendication 1, dans lequel la fraction F2 comprend au moins un solvant S2 choisi dans le groupe constitué du 1-cyclohexy1-2-pyrrolidone, du diméthylphtalate et du tributyl-o-acétyl citrate. 3. Procédé selon l'une des revendications 1 ou 2, où la fraction F1 du solvant S comprend un ou plusieurs solvants Si choisi(s) parmi le chlorobenzène, le dichlorobenzène, le trichlorobenzène, le benzène, le toluène, le chloroforme, le dichlorométhane, le dichloroéthane, les xylènes, l'a,a,a-trichlorotoluène, le méthylnaphtalène et le chloronaphtalène. 4. Procédé selon l'une des revendications 1 à 3, caractérisé en ce qu'il ne comporte aucune étape de recuit du revêtement solide obtenu à l'issue de l'étape (B). 5. Procédé selon l'une des revendications 1 à 4, où la concentration en chacun des composés Cp et de ON au sein du solvant S est comprise entre 0,1% et 5% en masse par rapport à la masse de la composition avant la mise en oeuvre de l'étape (B). 6. Procédé selon l'une des revendications 1 à 5, dans lequel : - le composé semi-conducteur organique ON de type N est choisi parmi les dérivés de fullerènes, et - le composé semi-conducteur organique Cp de type P est choisi parmi les dérivés du polythiophène. 7. Procédé selon l'une des revendications 1 à 6, dans lequel le composé semi-conducteur organique ON de type N est le PCBM, le composé semi-conducteur organique Cp de type P est le P3HT et la fraction F2 comprend au moins un solvant S2choisi dans le groupe constitué de la 1-cyclohexy1-2-pyrrolidone, du diméthylphtalate et du tributyl-o-acétyl citrate. 8. Composition, comprenant : au moins un composé semi-conducteur organique Cp, de type P, au moins un composé semi-conducteur organique ON, de type N, et un solvant S, capable de solvater l'ensemble des composés Cp et CN sans réagir chimiquement avec ceux-ci, ledit solvant S étant constitué par un mélange comprenant : - une fraction F1, constituée d'un solvant ou mélange de solvants Si, qui est capable de solvater ledit composé Cp et ledit composé CN ; et - une fraction F2, miscible à ladite fraction F1, qui a un point d'ébullition supérieur à celui de ladite fraction F1, et qui est constituée d'un solvant ou mélange de solvants S2 choisi(s) dans le groupe constitué des composés de formules (I), (Il) et (III) telles que définies à la revendication 1, étant entendu que ladite fraction F2 est capable de solvater sélectivement un des composés Cp ou CN mais non l'autre. 9. Support muni d'un revêtement à caractère photovoltaïque susceptible d'être obtenu selon le procédé de l'une des revendications 1 à 7. 10. Cellule photovoltaïque comprenant une couche à caractère photovoltaïque susceptible d'être obtenu à titre de revêtement selon le procédé de l'une des revendications 1 à 7.